(57)【要約】【課題】効率良くかつ簡便に製造できる新規ノルボルネンの提供。【解決手段】下記式（１）2010189592.tif 000022（式中、Ｂ1〜Ｂ3は、それぞれ独立に、水素原子、炭素数１〜１０のアルキル基、炭素数３〜１０のシクロアルキル基、炭素数６〜１２のアリール基、炭素数１〜１０のアルコキシル基から選ばれる基を示し、、ｍは０又は１の整数を示す。）で表される化合物。【選択図】なし【特許請求の範囲】
【請求項１】
下記式（１）
【化１】
2010189592.tif 000015
（式中、Ｂ1〜Ｂ3は、それぞれ独立に、水素原子、炭素数１〜１０のアルキル基、炭素数３〜１０のシクロアルキル基、炭素数６〜１２のアリール基、炭素数１〜１０のアルコキシル基から選ばれる基を示し、、ｍは０又は１の整数を示す。）
で表される化合物。
【請求項２】
下記式（２）
【化２】
2010189592.tif 000016
（式中、Ｂ1〜Ｂ3は、それぞれ独立に、水素原子、炭素数１〜１０のアルキル基、炭素数３〜１０のシクロアルキル基、炭素数６〜１２のアリール基、炭素数１〜１０のアルコキシル基から選ばれる基を示し、、ｍは０又は１の整数を示す。）
で表される化合物と二硫化炭素とを反応させることを特徴とする式（１）
【化３】
2010189592.tif 000017
（式中、Ｂ1〜Ｂ3及びｍは前記と同じ。）
で表される化合物の製造方法。
【請求項３】
式（２）で表される化合物が、下記式（３）
【化４】
2010189592.tif 000018
（式中、Ｂ1〜Ｂ3は、それぞれ独立に、水素原子、炭素数１〜１０のアルキル基、炭素数３〜１０のシクロアルキル基、炭素数６〜１２のアリール基、炭素数１〜１０のアルコキシル基から選ばれた原子もしくは基である。また、ｍは０又は１の整数である。）
で表される化合物と下記式（４）
【化５】
2010189592.tif 000019
で表される硫化メチレンとを反応させて得られるものである請求項２記載の製造方法。
【請求項４】
式（４）で表される硫化メチレンが下記式（５）
【化６】
2010189592.tif 000020
（式中、Ｘはハロゲン原子を示す。）
で表されるトリメチルスルフィドと強塩基とを反応させて得られるものである請求項３記載の製造方法。
【請求項５】
請求項１に記載のジチオカーボナートノルボルネンを重合又は共重合させることを特徴とするノルボルネン系（共）重合体の製造方法。
【請求項６】
重合又は共重合が、付加重合、付加共重合、開環メタセシス重合又は開環メタセシス共重合である請求項５記載の製造方法。
【請求項７】
下記式（６）
【化７】
2010189592.tif 000021
（式中、Ｂ1〜Ｂ3は、それぞれ独立に、水素原子、炭素数１〜１０のアルキル基、炭素数３〜１０のシクロアルキル基、炭素数６〜１２のアリール基、炭素数１〜１０のアルコキシル基から選ばれた原子もしくは基である。また、ｍは０又は１の整数である。）
で表される繰り返し単位を有するノルボルネン系（共）重合体。
【発明の詳細な説明】
【技術分野】
【０００１】
本発明は、新規ジチオカーボナートノルボルネン及びその（共）重合体に関する。
【背景技術】
【０００２】
ノルボルネンは、付加重合体、開環重合体のモノマーとして知られており、重合に際して分子量の制御が簡便という優れた利点を有するモノマーである。
【０００３】
当該ノルボルネンとしては、例えば、下記式（α）
【０００４】
【化１】
2010189592.tif 000002
【０００５】
で表されるエポキシ基含有ノルボルネンが知られており、当該エポキシ基含有ノルボルネンの製造方法として、１,３−シクロペンタジエンと３，４−エポキシブテンとを反応させる製造方法が知られている（特許文献１）。
しかしながら、当該式（α）で表されるエポキシ基含有ノルボルネンは、製造するのに１７０℃の高温、反応時間６６時間を必要とするという効率上の大きな問題があった。
【先行技術文献】
【特許文献】
【０００６】
【特許文献１】特表２００４−５０３６１４号公報
【発明の概要】
【発明が解決しようとする課題】
【０００７】
本発明の課題は、効率良くかつ簡便に製造できる新規ノルボルネン及びその（共）重合体を提供することである。
【課題を解決するための手段】
【０００８】
本発明者らは、新たなノルボルネンを得るべく鋭意研究を行ったところ、下記式（２）
【０００９】
【化２】
2010189592.tif 000003
【００１０】
（式中、Ｂ1〜Ｂ3は、それぞれ独立に、水素原子、炭素数１〜１０のアルキル基、炭素数３〜１０のシクロアルキル基、炭素数６〜１２のアリール基、炭素数１〜１０のアルコキシル基から選ばれる基を示し、、ｍは０又は１の整数を示す。）
【００１１】
で表されるエポキシ基含有ノルボルネンに二硫化炭素を反応させることにより、効率良くかつ簡便に下記式（１）
【００１２】
【化３】
2010189592.tif 000004
【００１３】
（式中、Ｂ1〜Ｂ3及びｍは前記と同じ。）
【００１４】
で表される新規な化合物が得られることを見出し、本発明を完成した。
【００１５】
すなわち、本発明は、第一に、上記式（１）で表されるジチオカーボナートノルボルネンを提供するものである。
本発明は、第二に、上記式（２）で表されるエポキシ基含有ノルボルネンと二硫化炭素とを反応させることを特徴とする上記式（１）で表されるジチオカーボナートノルボルネンの製造方法を提供するものである。
本発明は、第三に、式（１）で表されるジチオカーボナートノルボルネンを重合又は共重合させることを特徴とするノルボルネン系（共）重合体の製造方法を提供するものである。
本発明は、第四に、下記式（６）
【００１６】
【化４】
2010189592.tif 000005
【００１７】
で表される繰り返し単位を有するノルボルネン系（共）重合体を提供するものである。
【発明の効果】
【００１８】
本発明の新規化合物は、効率良くかつ簡便に製造できる。従って、本発明によれば、工業的に優位に、分子量の制御されたノルボルネン系（共）重合体を製造できる。
【発明を実施するための形態】
【００１９】
本発明の新規化合物は、例えば、次の工程＜Ａ＞及び＜Ｂ＞に従い製造できる。
【００２０】
【化５】
2010189592.tif 000006
【００２１】
（式（３）中、Ｂ1〜Ｂ3及びｍは前記と同じ。）
【００２２】
式（１）〜（３）中、Ｂ1〜Ｂ3で示される炭素数１〜１０のアルキル基としては、炭素数１〜１０の直鎖又は分岐鎖のアルキル基が挙げられ、具体的には、メチル基、エチル基、プロピル基、ｉｓｏ−プロピル基、２−メチルプロピル基、ｎ−ブチル基、ｔｅｒｔ−ブチル基、ｓｅｃ-ブチル基、ペンチル基、ヘキシル基、へプチル基、オクチル基、ノニル基、デカニル基等が挙げられる。
また、Ｂ1〜Ｂ3で示される炭素数３〜１０のシクロアルキル基としては、シクロプロピル基、シクロブチル基、シクロペンチル基、シクロヘキシル基、シクロへプチル基、シクロオクチル基、シクロノニル基、シクロデカニル基等が挙げられる。
また、式（１）〜（３）中、Ｂ1〜Ｂ3で示される炭素数６〜１２のアリール基としては、フェニル基、ナフチル基、インデニル基等が挙げられる。
また、式（１）〜（３）中、Ｂ1〜Ｂ3で示される炭素数１〜１０のアルコキシル基としては、メトキシ基、エトキシ基、プロポキシ基、イソプロポキシ基、ブトキシ基、ｔｅｒｔ−ブトキシ基等が挙げられる。
【００２３】
また、式（１）〜（３）中、Ｂ1〜Ｂ3としては水素原子が好ましく、ｍとしては、０が好ましい。
【００２４】
また、式（１）〜（３）で表される化合物は、不斉中心を有し、Ｓ体及びＲ体から選ばれる異性体が存在するが、本発明においては、これらのいずれでもよく、ラセミ体であってもよい。なお、これら化合物は、単独で用いてもよく、二種以上を混合して用いてもよい。
【００２５】
工程＜Ａ＞は、式（３）で表される化合物に式（４）で表される硫化メチレンを反応させて、式（２）で表されるエポキシ基含有ノルボルネンを得る反応である。
【００２６】
式（３）で表されるノルボルネンカルバルデヒド及び式（４）で表される硫化メチレン化合物は、公知の方法によって得ることができ、市販品を用いることもできるが、式（４）で表される硫化メチレン化合物については、操作の簡便性の点から、下記式（５）
【００２７】
【化６】
2010189592.tif 000007
【００２８】
（式中、Ｘはハロゲン原子を示す。）
で表されるトリメチルスルフィドと強塩基とを反応させて得るのが好ましい。
【００２９】
上記強塩基としては、例えば、アルカリ金属ヒドリド、アルキル金属、アルキル金属アミド、アルカリ金属アルコキシド、アルカリ金属水酸化物等が挙げられ、アルカリ金属ヒドリド、アルキル金属、アルカリ金属アルコキシドが好ましく、アルカリ金属アルコキシドがより好ましい。
また、アルカリ金属アルコキシドとしては、カリウム−ｔｅｒｔ−ブトキシド、ナトリウム−ｔｅｒｔ−ブトキシド、ナトリウムメトキシド、ナトリウムエトキシド等が挙げられ、ナトリウムメトキシド、ナトリウムエトキシドが好ましく、カリウム−ｔｅｒｔ−ブトキシドがより好ましい。
【００３０】
上記Ｘとしては、塩素原子、炭素原子、ヨウ素原子が挙げられるが、ヨウ素原子が好ましい。
【００３１】
上記反応は、溶媒存在下、溶媒非存在下いずれでも行うことができるが、円滑な式（５）で表されるトリメチルスルフィドと強塩基との反応の点から、溶媒存在下で行うのが好ましい。当該溶媒としては、特に限定されないが、ジメチルスルホキシド（ＤＭＳＯ）、テトラヒドロフラン、ジエチルエーテル、Ｎ，Ｎ−ジメチルホルムアミド、Ｎ，Ｎ−ジメチルアセトアミド、Ｎ−メチルピロリドン、ヘキサン、アセトニトリル、ニトロメタン、エタノール、イソプロピルアルコール、メタノールが好ましく、ジメチルスルホキシド、Ｎ，Ｎ−ジメチルホルムアミド、Ｎ，Ｎ−ジメチルアセトアミド、Ｎ−メチルピロリドン、テトラヒドロフランがより好ましく、ジメチルスルホキシドが特に好ましい。
【００３２】
上記反応の反応時間は、５分〜４８時間が好ましく、１０分〜２４時間がより好ましく、３０分〜４時間が特に好ましい。上記反応の反応温度は、−７０℃〜２００℃が好ましく、−２０℃〜１００℃がより好ましく、２０℃〜４０℃が特に好ましい。また、上記反応の反応圧力は１〜２気圧程度で行うことが好ましく、特には大気圧下で行うことが好ましい。
【００３３】
式（５）で表されるトリメチルスルフィドと強塩基との反応は、式（３）で表されるノルボルネンカルバルデヒドと式（４）で表される硫化メチレン化合物との反応系と別途反応させてもよく、当該系中で反応させてもよい。
【００３４】
また、式（３）で表されるノルボルネンカルバルデヒドと式（４）で表される硫化メチレン化合物との反応は、溶媒存在下、溶媒非存在下いずれでも行うことができるが、円滑な式（３）で表されるノルボルネンカルバルデヒドと式（４）で表される硫化メチレン化合物との反応の点から、溶媒存在下で行うことが好ましい。当該溶媒としては、特に限定されないが、ジメチルスルホキシド（ＤＭＳＯ）、テトラヒドロフラン、ジエチルエーテル、Ｎ，Ｎ−ジメチルホルムアミド、Ｎ，Ｎ−ジメチルアセトアミド、Ｎ−メチルピロリドン、ヘキサン、アセトニトリル、ニトロメタン、エタノール、イソプロピルアルコール、メタノールが好ましく、ジメチルスルホキシド、Ｎ，Ｎ−ジメチルホルムアミド、Ｎ，Ｎ−ジメチルアセトアミド、Ｎ−メチルピロリドン、テトラヒドロフランがより好ましく、ジメチルスルホキシドが特に好ましい。
【００３５】
上記反応の反応時間は、１０分〜７２時間が好ましく、３０分〜２４時間がより好ましく、２時間〜５時間が特に好ましい。上記反応の反応温度は、−７０℃〜１５０℃が好ましく、−２０℃〜１００℃がより好ましく、２０℃〜３５℃が特に好ましい。また、上記反応の反応圧力は１〜２気圧程度で行うことが好ましく、特には大気圧下で行うことが好ましい。
【００３６】
上記反応は、円滑な炭素−炭素結合生成反応の促進の点で、不活性ガス雰囲気下で行うことが好ましい。不活性ガスとしては、特に限定されないが、例えば、アルゴンガス、窒素ガス、ヘリウムガス等が挙げられ、窒素ガスが好ましい。
【００３７】
工程＜Ｂ＞は、式（２）で表されるエポキシ基含有ノルボルネンに二硫化炭素を反応させて、式（１）で表されるジチオカーボナートノルボルネンを得る反応である。
【００３８】
式（２）で表されるエポキシ基含有ノルボルネンは、上記特許文献１の方法等により得ることができるが、効率及び簡便性の点で、上記工程＜Ａ＞により得るのが好ましい。当該工程＜Ａ＞により得られた式（２）で表されるエポキシ基含有ノルボルネンは、単離して又は単離せずに工程＜Ｂ＞に用いてもよいが、単離して用いるのが好ましい。
【００３９】
上記反応は、触媒の存在下又は非存在下いずれでも行うことができるが、触媒存在下で行うのが好ましい。
該触媒としては、ハロゲン化リチウム、ハロゲン化ナトリウム又はハロゲン化カリウム等のアルカリ金属ハロゲン化物、あるいはハロゲン化テトラブチルアンモニウム等のアルカリ四級アミンハロゲン化物が挙げられ、リチウムクロリド、リチウムブロミド、リチウムヨーダイド、ソジウムヨーダイドが好ましく、リチウムブロミドがさらに好ましい。
【００４０】
上記反応は、溶媒存在下、溶媒非存在下いずれでも行うことができるが、円滑な式（２）で表されるエポキシ基含有ノルボルネンと二硫化炭素との反応の点から、溶媒存在下で行うのが好ましい。当該溶媒としては、特に限定されないが、テトラヒドロフラン、アセトニトリル、アセトン、メタノール、Ｎ，Ｎ−ジメチルホルムアミド、Ｎ−メチルピロリドン、ジメチルスルホキシド、ニトロメタン等の極性溶媒が好ましく、テトラヒドロフラン、アセトニトリル、アセトン、メタノール、Ｎ，Ｎ−ジメチルホルムアミド、Ｎ−メチルピロリドンがより好ましく、テトラヒドロフラン、アセトニトリル、アセトンが特に好ましい。
【００４１】
上記反応の反応時間は、５分〜１２０時間が好ましく、１０分〜４８時間がより好ましく、３０分〜２４時間が特に好ましい。上記反応の反応温度は、−７０〜２００℃が好ましく、０〜１２０℃がより好ましく、２０〜７５℃が特に好ましい。また、上記反応の反応圧力は１〜２気圧程度で行うことが好ましく、大気圧下で行うのがより好ましい。
【００４２】
上記反応は、円滑な炭素−炭素結合生成反応の促進の点で、不活性ガス雰囲気下で行うことが好ましい。不活性ガスとしては、工程＜Ａ＞と同様のものが挙げられ、窒素ガスが好ましい。
【００４３】
目的化合物である式（１）で表されるジチオカーボナートノルボルネンは、ろ過、洗浄、乾燥、再結晶、遠心分離、各種溶媒による抽出、クロマトグラフィー等の通常の手段を適宜組み合わせて、反応系から、単離、精製することで分離することができる。
【００４４】
斯くして工程＜Ｂ＞により得られる式（１）で表されるジチオカーボナートノルボルネンを重合又は共重合反応させることにより、効率良くかつ簡便にノルボルネン系（共）重合体を得ることができる（以下、工程＜Ｃ＞ともいう。）。
【００４５】
重合又は共重合の反応としては、通常の（共）重合反応であれば限定されないが、付加（共）重合、開環（共）重合が挙げられる。
これら付加共重合及び開環共重合可能な他の単量体としては、環状オレフィン構造を有する化合物であれば特には限定されないが、例えば、下記式（７）で表される環状オレフィン化合物が挙げられる。共重合可能な他の単量体は、単独で又は２種以上用いることができる。
【００４６】
【化７】
2010189592.tif 000008
【００４７】
（式中、Ａ1〜Ａ4は、それぞれ独立に、水素原子、炭素数１〜１０のアルキル基、シクロアルキル基、アリール基、アルコキシル基、トリアルキルシリル基、トリアルキルシロキシシリル基から選ばれた原子もしくは基、または加水分解性のシリル基、オキセタニル基、アシルオキシ基、アルコキシカルボニル基、トリアルキルシロキシカルボニル基から選ばれた極性基を有する有機基である。また、Ａ1とＡ2またはＡ1とＡ3とが、それぞれが結合する炭素原子と共に脂環構造、芳香環構造、酸無水物基またはカルボンイミド基を形成していてもよい。また、ｍは０又は１の整数である。）
【００４８】
式（７）中、Ａ1〜Ａ4としては、水素原子、炭素数１〜１０のアルキル基、シクロアルキル基、アリール基、アルコキシル基、トリアルキルシリル基、トリアルキルシロキシシリル基、シリル基、オキセタニル基、アシルオキシ基、アルコキシカルボニル基、トリアルキルシロキシカルボニル基が好ましく、水素原子、炭素数１〜１０のアルキル基がより好ましい。当該炭素数１〜１０のアルキル基としては、メチル基、エチル基、プロピル基、イソプロピル基、ｎ−ブチル基、ｓｅｃ−ブチル基、ペンチル基、へキシル基、へプチル基、オクチル基、ノニル基、デシル基等が挙げられる。
【００４９】
付加（共）重合による重合体の製造は、公知の付加（共）重合反応であれば特に限定されず、式（１）で表されるジチオカーボナートノルボルネンを含む単量体組成物を、重合触媒を用いて付加重合させることによって製造することができる。また、必要に応じて重合溶媒及び／又は分子量調節剤を用いて製造することができる。
【００５０】
付加（共）重合に用いられる重合触媒としては、通常付加重合に用いられる重合触媒であれば限定されるものではなく、例えば、スカンジウム系化合物、チタニウム系化合物、ジルコニウム系化合物、ハフニウム系化合物等の４〜６族遷移金属触媒；パラジウム系化合物、ニッケル系化合物、コバルト系化合物等の８〜１０族遷移金属触媒等が挙げられ、それぞれ単独で、あるいは二種以上を組み合わせて用いることができる。
【００５１】
４〜６族遷移金属触媒としては、例えば、ＴｉＣｌ3、ＴｉＣｌ4等を用いるチグラー−ナッタ触媒；（Ｃ5Ｈ5）2ＴｉＣｌ2、（Ｃ5Ｈ5）2ＺｒＣｌ2、（Ｃ5Ｈ5）2Ｚｒ（ＣＨ3）2等の有機金属錯体を用いるメタロセン触媒；（Ｃ5Ｈ4Ｓｉ（ＣＨ3）3）Ｓｃ（Ｓｉ（ＣＨ3）3）2等の有機金属を用いるハーフメタロセン触媒等が挙げられる。
【００５２】
８〜１０族遷移金属触媒としては、例えば、酢酸コバルト（ＩＩ）、コバルト（ＩＩ）アセチルアセトナート、コバルト（ＩＩ）テトラフルオロボレート、塩化コバルト、コバルト（ＩＩ）ベンゾエート等のコバルト化合物；酢酸ニッケル、ニッケルアセチルアセトネート、炭酸ニッケル、塩化ニッケル、ニッケルエチルヘキサノエート、ニッケロセン、ＮｉＣｌ2[Ｐ（Ｃ6Ｈ5）3]2、ビスアリルニッケル、酸化ニッケル等のニッケル化合物；塩化パラジウム、臭化パラジウム、酸化パラジウム、ＰｄＣｌ2[Ｐ（Ｃ6Ｈ5）3]2、ＰｄＣｌ2（Ｃ6Ｈ5ＣＮ）2、ＰｄＣｌ2（ＣＨ3ＣＮ）2、［Ｐｄ（ＣＨ3ＣＮ）4］［ＢＦ4］2、［Ｐｄ（Ｃ2Ｈ5ＣＮ）4］［ＢＦ4］2、パラジウムアセチルアセトナート、酢酸パラジウム等のパラジウム化合物等が挙げられる。
【００５３】
また、これらの触媒系では、必要に応じて助触媒を用いてもよい。助触媒としては、例えば、メチルアルミノキサン、ポリイソブチルアルミノキサン等のアルミノキサン類；Ｂ（Ｃ6Ｆ5）3、ＢＦ3・（Ｃ2Ｈ5）2Ｏ、［Ｃ6Ｈ5ＮＨ（ＣＨ3）2］+［Ｂ（Ｃ6Ｆ5）4］-、［（Ｃ6Ｈ5）3Ｃ］+［Ｂ（Ｃ6Ｆ5）4］-、Ｌｉ+［Ｂ（Ｃ6Ｆ5）4］-、Ｎａ+［Ｂ（３，５−（ＣＦ3）2Ｃ6Ｈ3）］4-、等のボロン化合物；トリシクロペンチルホスフィン、ジシクロペンチル（イソプロピル）ホスフィン、ジシクロペンチルフェニルホスフィン、ジシクロペンチルシクロオクチルホスフィン、トリシクロヘキシルホスフィン、ジシクロヘキシル（イソプロピル）ホスフィン、トリ（ｔｅｒｔ−ブチル）ホスフィン、ジシクロヘキシル（ｔｅｒｔ−ブチル）ホスフィン、ジシクロヘキシルフェニルホスフィン、ジシクロヘキシル（２−エチルヘキシル）ホスフィン、ジシクロヘキシル（ｏ−トリル）ホスフィン等のホスフィン化合物等が挙げられ、それぞれ単独で、あるいは二種以上を組み合わせて用いることができる。
【００５４】
付加（共）重合に用いられる重合溶媒としては、重合に供される単量体組成物や触媒等が溶解してかつ触媒が失活することがなく、また、生成した付加重合体が溶解するものであれば特に限定されないが、例えば、シクロヘキサン、シクロヘプタン、シクロペンタン、メチルシクロペンタン等の脂環式炭化水素溶媒；ペンタン、ヘキサン、ヘプタン、オクタン等の脂肪族炭化水素溶媒；ベンゼン、トルエン、キシレン、エチルベンゼン等の芳香族炭化水素溶媒；ニトロメタン、ニトロベンゼン、アセトニトリル、ベンゾニトリル等の含窒素炭化水素溶媒；クロロブタン、ブロムヘキサン、ジクロロメタン、１，２−ジクロロエタン、１，１−ジクロロエタン、クロロホルム、クロロベンゼン、ジクロロベンゼン等のハロゲン化炭化水素溶媒が挙げられる。これらは単独で又は２種以上を混合して用いることができる。
【００５５】
付加重合に用いられる分子量調節剤としては、例えば、エチレン、プロペン、１−ブテン、１−ペンテン、１−ヘキセン、１−オクテン、１−ノネン、１−デセン等のα−オレフィン類；シクロペンテン、３−メチルシクロペンテン、３−エチルシクロペンテン、３−イソプロピルシクロペンテン、３−ｎ−プロピルシクロペンテン、４−メチルシクロペンテン、４−エチルシクロペンテン、４−イソプロピルシクロペンテン、４−フェニルシクロペンテン等のシクロペンテン環を有する化合物類；シクロオクタ−１，５−ジエン、３−メチルシクロオクター１，５−ジエン、３−エチルシクロオクタ−１，５−ジエン、シクロオクタ−１，４−ジエン、シクロヘキサ−１，４−ジエン等のシクロアルカンジエン環を有する化合物等が挙げられる。
【００５６】
付加（共）重合における重合触媒、重合溶媒、分子量調節剤の使用量は、式（１）で表されるジチオカーボナートノルボルネンに対し、それぞれ、１×１０-7当量以上１×１０-1当量以下程度、０当量以上４０００当量以下程度、０当量以上１当量以下程度である。
【００５７】
開環（共）重合による重合体の製造は、公知の開環メタセシス（共）重合反応であれば特に限定されず、式（１）で表されるジチオカーボナートノルボルネンを含む単量体組成物を、重合触媒を用いて開環重合させることによって製造することができる。また、必要に応じて重合溶媒及び／又は分子量調節剤を用いて製造することができる。
【００５８】
また、開環共重合は、ポリブタジエン、ポリイソプレンなどの共役ジエン化合物、スチレン−ブタジエン共重合体、エチレン−非共役ジエン共重合体、ポリノルボルネンなど、主鎖に炭素−炭素間二重結合を２つ以上含む不飽和炭化水素系ポリマーなどの存在下でノルボルネン系化合物を含む単量体組成物を開環重合させてもよい。
【００５９】
開環（共）重合に用いられる重合触媒としては、ルテニウム、ロジウム、パラジウム、イリジウム、白金等の白金族化合物；モリブデン、タングステン、レニウム等の第６、７族元素化合物とアルキルアルミニウムとから形成される第６、７族遷移金属触媒等が挙げられ、白金族化合物が好ましく、具体的には、ルテニウム化合物が好ましい。
【００６０】
上記ルテニウム化合物としては、ベンジリデンビス（トリシクロヘキシルホスフィン）ジクロロルテニウム（以下、グラブス触媒第一世代ともいう。）、ベンジリデン｛1,3-ビス（2,4,6-トリメチルフェニル）-2-イミダゾリジニリデン｝ジクロロ（トリシクロヘキシルホスフィン）ルテニウム（以下、グラブス触媒第二世代ともいう。）が挙げられ、グラブス触媒第一世代が好ましい。
【００６１】
開環（共）重合に用いられる重合溶媒としては、例えば、ペンタン、ヘキサン、ヘプタン、オクタン等のアルカン類；シクロヘキサン、シクロヘプタン、デカリン、ノルボルナン等のシクロアルカン類；ベンゼン、トルエン、キシレン、クメン等の芳香族炭化水素；クロロブタン、ブロムヘキサン、ジクロロメタン、ジクロロエタン、クロロホルム、クロロベンゼン、ジクロロベンゼン、トリフルオロメチルベンゼン等のハロゲン化化合物；酢酸エチル等の飽和カルボン酸エステル；ジブチルエーテル、テトラヒドロフラン、ジメトキシエタン等のエーテル類等が挙げられ、芳香族炭化水素、ハロゲン化化合物、飽和カルボン酸エステルが好ましく、ハロゲン化化合物がより好ましく、具体的には、ジクロロメタンが特に好ましい。
【００６２】
開環（共）重合に用いられる分子量調節剤としては、例えば、１−ブテン、１−ペンテン、１−ヘキセン、１−オクテン等が挙げられ、１−ブテンが好ましい。
【００６３】
開環重合における重合触媒、重合溶媒、分子量調節剤の使用量は、それぞれ、式（１）で表されるジチオカーボナートノルボルネンに対し、１×１０-7当量以上１×１０-1当量以下程度、０当量以上４０００当量以下程度、０当量以上１当量以下程度である。
なお、開環（共）重合において用いられる重合停止剤としては、アセトアルデヒド、ピバルアルデヒド等のアルデヒド類、エチルビニルエーテル、ブチルビニルエーテル等のビニルエーテル類、メタノール、エタノール等のアルコール類等が挙げられ、ピバルアルデヒド、エチルビニルエーテルが好ましい。
【００６４】
上記（共）重合は、円滑な炭素−炭素結合生成反応の促進の点で、不活性ガス雰囲気下で行うことが好ましい。不活性ガスとしては、工程＜Ａ＞と同様のものが挙げられ、窒素ガスが好ましい。
【００６５】
目的化合物は、ろ過、洗浄、乾燥、再結晶、遠心分離、各種溶媒による抽出、クロマトグラフィー等の通常の手段を適宜組み合わせて、反応系から、単離、精製することで分離することができる。
【００６６】
なお、上記重合又は共重合反応で得られる化合物のうち、下記式（６）
【００６７】
【化８】
2010189592.tif 000009
【００６８】
（式中、Ｂ1〜Ｂ3及びｍは前記と同じ。）
【００６９】
で表される繰り返し単位を有するノルボルネン系（共）重合体は新規化合物である。
【００７０】
Ｂ1〜Ｂ3で示される炭素数１〜１０のアルキル基、炭素数３〜１０のシクロアルキル基、炭素数６〜１２のアリール基、炭素数１〜１０のアルコキシル基としては、前記と同様のものが挙げられる。
また、式（１）〜（３）中、Ｂ1〜Ｂ3としては水素原子が好ましく、ｍとしては、０が好ましい。
当該（共）重合体の分子量としては、Ｍｗ＝１０００〜５０００００、Ｍｎ＝１０００〜１０００００が好ましい。
【００７１】
また、上記重合又は共重合（工程＜Ｃ＞）により得られた付加（共）重合体、開環（共）重合体を溶媒存在下、アミン化合物から選ばれる少なくとも一種と反応させることにより、付加（共）重合体または開環（共）重合体の架橋体を得ることができる。
具体的には、付加（共）重合体、開環（共）重合体に含まれる環状ジチオカーボナート構造が開環して生じたＳＨ基の一部が隣接する同様のＳＨ基と空気酸化によってカップリングし（Ｓ−Ｓ結合を形成）、架橋体が形成される。
【００７２】
アミン化合物としては、１級アミン、２級アミンまたは３級アミンを用いることができるが、１級アミンまたは２級アミンであることが好ましく、１級アミンであることがより好ましい。さらに１級
１級アミンの具体例としては、ｎ−ブチルアミン、イソブチルアミン、トリエチレンテトラミン、ベンジルアミン、ｐ−クロロベンジルアミン、ｐ−（ｔｅｒｔ−ブチル）フェニルメチルアミン、アニリン、キトサンが挙げられ、ｎ−ブチルアミン、イソブチルアミン、ベンジルアミン、ｐ−クロロベンジルアミン、ｐ−（ｔｅｒｔ−ブチル）フェニルメチルアミン、が好ましく、ｎ−ブチルアミン、イソブチルアミン、ベンジルアミン、ｐ−クロロベンジルアミン、ｐ−（ｔｅｒｔ−ブチル）フェニルメチルアミンがより好ましい。
【００７３】
２級アミンの具体例としては、ジメチルアミン、ジエチルアミン、ジブチルアミン、モルホリンが挙げられ、ジエチルアミンがより好ましい。
３級アミンの具体例としては、トリエチルアミンが挙げられる。
なお、１級アミン、２級アミンまたは３級アミンとしては、炭素数１〜１０のアルキル基を有する１級及び２級アミン、環状アミン、芳香族アミン等がより好ましく、このうち、ジチオカーボナートとの反応性の点で、１級アミンがより好ましい。
上記１級アミンおよび２級アミンから選ばれる少なくとも一種の化合物の添加量は、特に限定されないが、工程＜Ｃ＞で得られた付加（共）重合体、開環（共）重合体１００重量部に対して０．０１重量部〜５重量部であることが好ましく、０．０５重量部〜１重量部であることがより好ましい。
【００７４】
また、本工程に用いられる溶媒としては、特に限定されないが、例えば、ペンタン、ヘキサン、ヘプタン、オクタン等のアルカン類；シクロヘキサン、シクロヘプタン、デカリン、ノルボルナン等のシクロアルカン類；ベンゼン、トルエン、キシレン、クメン等の芳香族炭化水素；クロロブタン、ブロムヘキサン、ジクロロメタン、ジクロロエタン、クロロホルム、クロロベンゼン、ジクロロベンゼン、トリフルオロメチルベンゼン等のハロゲン化化合物；酢酸エチル等の飽和カルボン酸エステル；ジブチルエーテル、テトラヒドロフラン、ジメトキシエタン等のエーテル類；Ｎ−メチルピロリドン、Ｎ，Ｎ−ジメチルホルムアミド、アセトニトリル、ニトロメタン等の含窒素化合物；ジメチルスルホキシド等の含硫黄化合物等が挙げられ、ハロゲン化化合物、飽和カルボン酸エステル、エーテル類、含窒素化合物、含硫黄化合物が好ましく、ハロゲン化化合物、エーテル類がより好ましく、具体的には、クロロベンゼン、ジクロロメタンが特に好ましい。
【００７５】
上記反応の反応時間は、１分〜２４０時間が好ましく、５分〜４８時間がより好ましく、１５分〜２０時間が特に好ましい。上記反応の反応温度は、−７０〜２００℃が好ましく、−１５〜１００℃がより好ましく、０〜５０℃が特に好ましい。また、上記反応の反応圧力は１〜２気圧程度で行うことが好ましく、大気圧下で行うのがより好ましい。
【実施例】
【００７６】
以下、実施例を挙げて本発明の実施の形態をさらに具体的に説明する。ただし、本発明は、下記実施例に限定されるものではない。
【００７７】
合成例１  ２−ビシクロ［２．２．１］ヘプト−５−エン−２−イル−オキシランの合成
【００７８】
【化９】
2010189592.tif 000010
【００７９】
よく乾燥させた１Ｌのナスフラスコへ、乳鉢ですりつぶした７９．６ｇ（０．３９ｍｏｌ）のトリメチルスルホニウムヨージド；（ＣＨ3）3ＳＩの粉末を投入し、蒸留したジメチルスルホキシド（ＤＭＳＯ）４００ｍｌを加えて、窒素気流下にて攪拌した。減圧蒸留（１０ｍｍＨｇ、５４℃）した５−ノルボルネン−２−カルバルデヒドを３５．６ｍｌ（３６．７ｇ、０．３０ｍｏｌ）加え、さらに蒸留ジメチルスルホキシド５０ｍｌを、反応容器の壁についた試薬を洗い流しながら加えた。反応容器内の固形物がすべて溶解したのを確認した後、３９．２ｇ（０．３５ｍｏｌ）のカリウム−ｔｅｒｔ−ブトキシドを反応容器へすばやく投入し、窒素気流下、室温で３．５時間攪拌した。攪拌終了後、反応液を６００ｍｌの氷水へ注入し、１０分間攪拌して反応を終了させ、そこへジエチルエーテル３００ｍｌを加えて攪拌し、生成物を抽出した。この混合液を分液し、油層を食塩水で二回洗浄した。洗浄後の油層を、硫酸マグネシウムを加えて脱水し、ろ過した後、エバポレーターにて溶媒を減圧留去した（黄色液体の生成物を得た）。生成物は、減圧蒸留にて精製（７１−７２℃／１２．７ｍｍＨｇ）し、３２．２ｇの目的化合物を得た。収率８１％。
1Ｈ−・13Ｃ−ＮＭＲ、ＩＲ、ＧＣ−ＭＳより、得られた生成物が目的の化合物（２）であることを同定した。
【００８０】
IR (neat) νmax 3053 (C-H, stretching), 1333, 1253, 871(epoxy-C-O), 834 (epoxy-C-O), 707 cm-1; 1H-NMR (CDCl3) δ 6.22-5.98 (m, 2H, vinyl), 3.06-2.42 (m, 5H, epoxy-CH2, epoxy-CH, 1-CH, 2-CH), 1.96-0.75 (m, 5H, 3-CH2, 4-CH, 7-CH2); 13C-NMR (CDCl3) δ (mixture of 4 diastereomers) 137.64, 137.33, 137.30, 136.82, 136.15, 135.98, 132.71, 132.15, 55.71, 55.68, 55.65, 54.70, 49.64, 49.35, 47.16, 46.97, 46.63, 46.27, 45.98, 45.26, 45.19, 45.09, 44.82, 44.77, 42.47, 42.23, 42.20, 42.04, 41.98, 41.61, 41.47, 40.66, 29.77, 29.05, 28.69, 28.42; GC-MS (EI) m/z 136 (M+).
【００８１】
合成例２  ４−ビシクロ［２．２．１］ヘプト−５’−エン−２’−イル−１，３−オキサチオラン−２−チオンの合成
【００８２】
【化１０】
2010189592.tif 000011
【００８３】
ジムロートおよび滴下ロートを装着した１００ｍｌの二又ナスフラスコに、４．０９ｇ（３０．０ｍｍｏｌ）の化合物（２）と１５ｍｌのテトラヒドロフラン（ＴＨＦ）を入れ、２５０ｍｇ（２．８８ｍｍｏｌ）のリチウムブロミド：ＬｉＢｒを反応容器にすばやく加えた後、容器内を窒素気流によって窒素雰囲気下とした。２．８８ｇ（３７．５ｍｍｏｌ）の二硫化炭素：ＣＳ2と２５ｍｌのＴＨＦを滴下ロートに入れ、これを２０分間かけて攪拌中の反応液へ室温下にて滴下した後、その反応液を油浴で４０℃に加熱して１３時間攪拌した。攪拌終了後、反応容器を室温に戻した後、反応液をエバポレーターにて濃縮した。濃縮後の残渣へクロロホルム約１５０ｍｌを加え、さらに蒸留水を加えて激しく攪拌した後、分液操作を行い、有機層を取り出した。得られた有機層溶液は、蒸留水でさらに二回洗浄し、無水硫酸マグネシウムを加えて乾燥させ、ろ過後、エバポレーターにてその溶媒を減圧留去した。残存する液体をカラムクロマトグラフィーによって精製した。カラムにはシリカゲルを充填し、展開溶媒としてジクロロメタンを用いた。淡黄色のメインフラクションを取り出し、溶媒を減圧留去して、４．５３ｇの目的化合物を得た。収率７１%。
1Ｈ−・13Ｃ−ＮＭＲ、ＩＲ、ＧＣ−ＭＳより、得られた生成物が目的の化合物（１）であることを同定した。
【００８４】
IR (neat) νmax 3053, 2961 (C-H, stretching), 2865, 1432, 1330, 1182 (C=S, stretching), 1054(C-S, stretching), 707 cm-1; 1H-NMR (CDCl3) δ 6.34-5.89 (m, 2H, vinyl), 5.00-4.42 (m, 1H, cyclic-dithiocarbonate-CH), 3.75-3.37 (m, 2H, cyclic-dithiocarbonate-CH2), 3.25-2.67 (m, 2H, 1,4-CH), 2.66-0.60 ppm (m, 5H, 2-CH, 3-CH2, 7-CH2); 13C-NMR (CDCl3) δ (mixture of 4 diastereomers) 212.05, 212.24, 212.26, 212.28, 139.48, 138.31, 137.71, 136.88, 136.10, 135.41, 132.49, 130.30, 97.25, 96.35, 95.60, 95.22, 49.59, 49.08, 49.05, 45.57, 44.96, 44.63, 44.32, 44.26, 43.97, 43.11, 43.06, 43.02, 42.68, 42.31, 42.11, 41.83, 39.11, 38.80, 38.70, 38.62, 30.30, 30.19, 29.13, 28.51 ppm; MS (EI) m/z 212 (M+).
【００８５】
合成例３  開環メタセシス重合（１）
【００８６】
【化１１】
2010189592.tif 000012
【００８７】
溶媒のジクロロメタンは、水素化カルシウム存在下で二時間還流した後、常圧蒸留し、凍結脱気したものを使用した。 ５−ブチル−２−ノルボルネン（Ｃ４ＮＢ）は、使用前に、アルミナカラムに通した後、減圧蒸留で精製し、モレキュラーシーブ４Ａを加えて凍結脱気を行った。また、化合物（１）を２Ｍのジクロロメタン溶液に調製し、これを凍結脱気して反応に供じた。
窒素雰囲気のグローブボックス内にて、０．０５ｍｏｌ／Ｌのグラブス触媒第一世代／ジクロロメタン溶液を調製した。密閉容器に封入した後、グローブボックスから取り出した。
窒素雰囲気のグローブボックス内にて、１０ｍｌのねじ口・耐圧バイアル瓶に上記化合物（１）の２Ｍジクロロメタン溶液を０．５ｍｌ（１ｍｍｏｌ）、Ｃ４ＮＢを１７５μｌ（１５０ｍｇ、１ｍｍｏｌ）入れ、ジクロロメタン２．１ｍｌを加えた後、攪拌子を投入してテフロン（登録商標）ライナー栓と穴あきスクリューキャップで密栓し、グローブボックス外に取り出した。
反応容器中の溶液を攪拌しながら、グラブス触媒第一世代/ジクロロメタン溶液０．４ｍｌをシリンジにてすばやく反応容器内へ注入し、室温下で攪拌して重合反応を行った。１．５時間反応後、ピバルアルデヒド０．２５ｍｌを反応容器内へ注入し、室温下、約４０分間攪拌して反応を終了させた。反応容器を開封した後、反応溶液を５０ｍｌのメタノールへ滴下し、黄褐色の固体の沈殿物および分散液を得た。ろ過によって黄褐色固体を取り出し、真空乾燥（約５０℃）してメタセシス開環共重合体２８２．６ｍｇを得た。収率７８％。1Ｈ−ＮＭＲ測定によって、ブチル基のメチル基由来のシグナル（０．８５ｐｐｍ）と環状ジチオカーボネート由来のブロードなシグナル（５．２−４．９ｐｐｍおよび３．２−３．８ｐｐｍ）を確認した。ＩＲ測定により、Ｃ＝Ｓの伸縮振動バンド（１１８９ｃｍ-1）を確認した。1Ｈ−ＮＭＲスペクトルから共重合体のＣ４ＮＢと化合物（１）の組成比を算出（Ｃ４ＮＢ／化合物（１）＝５３／４７）した。ＧＰＣ（溶媒：クロロホルム）測定により分子量を算出（Ｍn ＝ 14000、Ｍw ＝ 26000：ポリスチレン換算）した。
【００８８】
IR (neat) νmax 2922 (C-H, stretching), 2851 (C-H, stretching), 1453, 1189 (C=S, stretching), 1048 (C-S, stretching), 966 (olefin-C-H) cm-1; 1H-NMR (CDCl3) δ 5.70-5.20 (broad m, H-C=C-H of main chain), 5.20-4.90 (broad m, cyclic-dithiocarbonate -CH), 3.20-3.80 (broad m, cyclic-dithiocarbonate-CH2), 3.10-0.70 ppm (broad m, CH and CH2 signals of main chain and butyl-side chain including CH3 broadening singlet signal at 0.85 ppm).
【００８９】
合成例４  開環メタセシス重合（２）
【００９０】
【化１２】
2010189592.tif 000013
【００９１】
化合物（１）の２Ｍジクロロメタン溶液を１．０ｍｌ（２ｍｍｏｌ）使用した以外は開環メタセシス重合（１）と同様に行なった。グラブス触媒第一世代／ジクロロメタン溶液０．４ｍｌを反応容器内へ注入して約３０分後、反応液中に溶媒に不溶な黄褐色の固体が沈殿してきた。１．５時間反応後、ピバルアルデヒド０．２５ｍｌを反応容器内へ注入し、室温下、約５０分間攪拌して反応を終了させた。反応容器を開封した後、反応溶液および黄褐色の固体を５０ｍｌのメタノールへ投入し、黄褐色の固体の沈殿物および分散液（黄濁溶液）を得た。ろ過によって黄褐色固体を取り出し、真空乾燥（約５０℃）してメタセシス開環共重合体２９３．０ｍｇを得た。収率は６９％であった。ＩＲ測定により、Ｃ＝Ｓの伸縮振動バンド（１１８０ｃｍ-1）を確認した。
【００９２】
IR (neat) νmax 2930 (C-H, stretching), 2852 (C-H, stretching), 1436, 1334, 1180 (C=S, stretching), 1045 (C-S, stretching), 965 (olefin-C-H) cm-1.
【００９３】
合成例５  合成例３で得られた共重合体の高分子反応
【００９４】
【化１３】
2010189592.tif 000014
【００９５】
反応容器（容量３０ｍｌの試験管）に合成例３で得られたポリマー４９．７ｍｇ（０．２８ｍｍｏｌ、組成比；ブチル基／ジチオカーボナート＝５３／４７、分子量（ＧＰＣ、溶媒：クロロホルムより算出、ポリスチレン換算）； Ｍn＝１４０００、Ｍw＝２６０００）、クロロベンゼン０．３ｍｌ、および攪拌子を入れ、内容物が溶けるまで室温下で攪拌した。ベンジルアミン０．０５ｍｌを加えた後、空気中、室温下で１６時間攪拌して反応を行った。反応終了時には、反応溶液は黄白色に濁っていた。反応後、反応液をメタノール（２５ｍｌ）へ滴下して、黄白色の沈殿物を得た。沈殿物をろ過して取り出し、真空乾燥（約４０℃）して生成物５１．２ｍｇを得た。得られた生成物は、トルエン、クロロベンゼン、クロロホルム、ジクロロメタン、テトラヒドロフラン、ＤＭＳＯ、ジメチルホルムアミド等の一般的な有機溶媒に対して不溶であった。ＩＲ測定により、ベンジルアミンの付加反応後に形成されるチオウレタン部位に由来する振動バンド（１６６２、１５１１、１１７０ｃｍ-1）およびチオールのＳ−Ｈ伸縮振動（２５９０ｃｍ-1）を確認し、さらに、環状ジチオカーボナートのＣ＝Ｓ伸縮由来の振動バンド（１１９１ｃｍ-1）が消失していることを確認した。また、Ｓ−Ｓ結合由来の振動吸収が５２８ｃｍ-1に観測された。このことから、環状ジチオカーボナートが開環して生じたＳＨ基の一部が隣接する同様のＳＨ基と空気酸化によってカップリングし（Ｓ−Ｓ結合を形成）、架橋体が形成されたことが示された。
スペクトルデータ：IR (neat) νmax 3410 (N―H, stretching), 2928(C―H, stretching), 2855 (C―H, stretching), 1662 (thiourethane), 1511 (thiourethane), 1455, 1392, 1343, 1170 (thiourethane), 970(olefin-C―H), 733 (phenyl), 698 (phenyl), 528 (S―S) cm-1.